연료전지는 연료의 화학에너지를 전기화학반응에 의해 전기에너지로 직접 변환시키는 에너지 전환 장치로서, 특히 고체 산화물 연료전지(solid oxide fuel cell: SOFC)는 고체 산화물을 전해질로 사용하고 고온에서 작동한다는 두 가지 특징을 지니고 있다. 연료전지에 흔히 사용되는 연료로서는 탄화수소 원료와, 산화제 혹은 수증기를 연료개질기에서 반응시켜 얻게 되는 수소가 있는데, 상업적으로 가장 많이 사용되는 수소 생산 방법은 촉매의 존재 하에서 메탄(CH4)을 수증기와 반응시켜 수소(H2), 일산화탄소(CO), 이산화탄소(CO2)로 전환하는 수증기 메탄 개질 공정(steam-methane reforming: SMR)이다.[반응식 1]CH4 + H2 → 3H2 + CO; ΔHθ = 206.1 kJ/mol수소 제조를 위한 수증기 메탄 개질 공정(SMR:　Steam Methane Reforming)은 몰 수가 증가하는 반응으로 압력에 큰 영향을 받는다. 반응 압력을 증가시키는 가장 큰 요인은 촉매의 파손 때문이며, 이를 방지하기 위해서는 고강도의 촉매를 제조해야 한다. 현재 수소 제조를 위한 수증기 메탄 개질 공정(SMR:　Steam Methane Reforming) 촉매로 비교적 가격이 저렴한 세라믹 지지체에 Ni, Ru 등의 활성물질을 담지한 펠렛형 세라믹 지지체 촉매가 사용되고 있다. 그러나, 펠렛형 세라믹 지지체 촉매는 내충격성이 떨어져 쉽게 파손되고 반응기내 차압을 발생시키는 원인이 되었다. 또한, 수증기 메탄 개질 공정은 반응물 몰수보다 생성물 몰수가 증가하는 반응으로 도 1에서 보는 바와 같이 압력이 증가하면 반응 특성, 예컨대 압력에 따른 평형전환율이 하락하는 단점이 있었다. 또한 에너지(촉매가 활성화 되기 위한 힘: 온도)가 불충분하여 촉매의 활성화 에너지 및 촉매량에 의존하는 단점이 있었다. 따라서, 니켈계 알루미나를 펠렛 또는 비드형태로 압축 성형하는 시도가 이루어지고 있다. 특히 2mm 펠렛의 경우 SMR 촉매 중 매우 소형의 사이즈로, 특수하게 제작된 반응기에 충진되기 적합하다. 그러나, 알루미나 계열의 파우더를 이용하여 2mm 펠렛을 압축성형하여 제조할 경우 성형 모듈의 손상으로 인해 제작이 불가능한 문제점이 있다. 이러한 배경 기술 하에, 본 발명자들은 압축 성형을 통한 촉매의 강도 증진을 위한 노력을 경주한 결과, 알루미나의 전단계인 보헤마이트에 니켈을 담지한 후 압축 성형을 진행할 경우 성형 모듈의 손상없이 펠렛을 제조할 수 있음을 확인하고 본 발명을 완성하였다.
이 문장들은 임의의 순서로 섞여 있습니다. 모든 문장을 활용하여 원본 단락의 순서와 내용을 올바른 순서로 재구성하세요.
#문장 리스트: ['또한, 수증기 메탄 개질 공정은 반응물 몰수보다 생성물 몰수가 증가하는 반응으로 도 1에서 보는 바와 같이 압력이 증가하면 반응 특성, 예컨대 압력에 따른 평형전환율이 하락하는 단점이 있었다.', '현재 수소 제조를 위한 수증기 메탄 개질 공정(SMR:\u3000Steam Methane Reforming) 촉매로 비교적 가격이 저렴한 세라믹 지지체에 Ni, Ru 등의 활성물질을 담지한 펠렛형 세라믹 지지체 촉매가 사용되고 있다.', '또한 에너지(촉매가 활성화 되기 위한 힘: 온도)가 불충분하여 촉매의 활성화 에너지 및 촉매량에 의존하는 단점이 있었다.', '연료전지에 흔히 사용되는 연료로서는 탄화수소 원료와, 산화제 혹은 수증기를 연료개질기에서 반응시켜 얻게 되는 수소가 있는데, 상업적으로 가장 많이 사용되는 수소 생산 방법은 촉매의 존재 하에서 메탄(CH4)을 수증기와 반응시켜 수소(H2), 일산화탄소(CO), 이산화탄소(CO2)로 전환하는 수증기 메탄 개질 공정(steam-methane reforming: SMR)이다.[반응식 1]CH4 + H2 → 3H2 + CO; ΔHθ = 206.1 kJ/mol수소 제조를 위한 수증기 메탄 개질 공정(SMR:\u3000Steam Methane Reforming)은 몰 수가 증가하는 반응으로 압력에 큰 영향을 받는다.', '이러한 배경 기술 하에, 본 발명자들은 압축 성형을 통한 촉매의 강도 증진을 위한 노력을 경주한 결과, 알루미나의 전단계인 보헤마이트에 니켈을 담지한 후 압축 성형을 진행할 경우 성형 모듈의 손상없이 펠렛을 제조할 수 있음을 확인하고 본 발명을 완성하였다.', '그러나, 알루미나 계열의 파우더를 이용하여 2mm 펠렛을 압축성형하여 제조할 경우 성형 모듈의 손상으로 인해 제작이 불가능한 문제점이 있다.', '특히 2mm 펠렛의 경우 SMR 촉매 중 매우 소형의 사이즈로, 특수하게 제작된 반응기에 충진되기 적합하다.', '따라서, 니켈계 알루미나를 펠렛 또는 비드형태로 압축 성형하는 시도가 이루어지고 있다.', '연료전지는 연료의 화학에너지를 전기화학반응에 의해 전기에너지로 직접 변환시키는 에너지 전환 장치로서, 특히 고체 산화물 연료전지(solid oxide fuel cell: SOFC)는 고체 산화물을 전해질로 사용하고 고온에서 작동한다는 두 가지 특징을 지니고 있다.', '반응 압력을 증가시키는 가장 큰 요인은 촉매의 파손 때문이며, 이를 방지하기 위해서는 고강도의 촉매를 제조해야 한다.', '그러나, 펠렛형 세라믹 지지체 촉매는 내충격성이 떨어져 쉽게 파손되고 반응기내 차압을 발생시키는 원인이 되었다.']